(57)【要約】【課題】保存安定性を向上させたリチウム−ニオブ溶液を提供する。また、リチウム二次電池電極およびその材料において放電容量の低下を抑制しかつ生産効率を向上させられる技術を提供する。【解決手段】リチウム塩が溶解した水溶液と、酸化ニオブおよび水酸化ニオブの少なくともいずれかにより構成される微粒子であって動的光散乱法によるモード径（最頻粒径）が５〜２００ｎｍである粒子Ａと、リチウム二次電池正極活物質と、を混合してスラリーを得る工程１と、スラリーに対して蒸発乾固法を適用することにより、リチウム二次電池正極活物質の粒子Ｂの表面にニオブおよびリチウムが付着した状態の粉体を回収する工程２と、粉体を１５０〜７００℃で焼成し、リチウム二次電池正極活物質の粒子の表面Ｂにニオブ酸リチウム層を形成する工程３と、を有する、リチウム二次電池電極材料の製造方法およびその関連技術を提供する。【選択図】なし【特許請求の範囲】
【請求項１】
ニオブ源となる粒子であって動的光散乱法によるモード径（最頻粒径）が５〜２００ｎｍである粒子Ａとリチウムイオンを含む水溶液を、リチウム二次電池用活物質に付着させ、前記リチウム二次電池用活物質の粒子Ｂの表面にニオブ酸リチウム層を形成する工程とを有する、リチウム二次電池電極材料の製造方法。
【請求項２】
リチウム塩が溶解した水溶液と、酸化ニオブおよび水酸化ニオブの少なくともいずれかにより構成される粒子Ａであって動的光散乱法によるモード径（最頻粒径）が５〜２００ｎｍである粒子と、リチウム二次電池正極活物質と、を混合してスラリーを得る工程１と、
前記スラリーに対して蒸発乾固法を適用することにより、前記リチウム二次電池正極活物質の粒子Ｂの表面にニオブおよびリチウムが付着した状態の粉体を回収する工程２と、
前記粉体を１５０〜７００℃で焼成し、前記リチウム二次電池正極活物質の粒子Ｂの表面にニオブ酸リチウム層を形成する工程３と、を有する、リチウム二次電池電極材料の製造方法。
【請求項３】
リチウム塩が溶解した水溶液と、酸化ニオブおよび水酸化ニオブの少なくともいずれかにより構成される粒子であって動的光散乱法によるモード径（最頻粒径）が５〜２００ｎｍである粒子Ａと、を混合してスラリーを得る工程１と、
リチウム二次電池正極活物質に対して前記スラリーを噴霧して、前記リチウム二次電池正極活物質の粒子Ｂの表面にニオブおよびリチウムが付着した状態の粉体を回収する工程２と、
前記粉体を１５０〜７００℃で焼成し、前記リチウム二次電池正極活物質の粒子Ｂの表面にニオブ酸リチウム層を形成する工程３と、
を有する、リチウム二次電池電極材料の製造方法。
【請求項４】
前記リチウム塩は水酸化リチウムである、請求項２または３に記載のリチウム二次電池電極材料の製造方法。
【請求項５】
前記粒子Ａは、水酸化ニオブにより構成される、請求項１ないし４のいずれかに記載のリチウム二次電池電極材料の製造方法。
【請求項６】
前記工程３においては、ニオブ酸リチウム層の膜厚を２〜１００ｎｍとする、請求項１ないし５のいずれかに記載のリチウム二次電池電極材料の製造方法。
【請求項７】
正極と、負極と、前記正極および前記負極に接触する電解質と、を備えるリチウム二次電池を製造する方法であって、
前記正極と前記負極とを作製する電極作製工程と、
を有し、
前記正極は、請求項１ないし６のいずれかに記載のリチウム二次電池電極材料の製造方法によって得る、リチウム二次電池の製造方法。
【請求項８】
リチウムとニオブとを含有するリチウム−ニオブ溶液であって、
前記リチウム−ニオブ溶液中にて前記ニオブにより構成される粒子Ａの動的光散乱法によるモード径（最頻粒径）が５〜２００ｎｍである、リチウム−ニオブ溶液。
【請求項９】
前記粒子Ａは、水酸化ニオブにより構成される、請求項８に記載のリチウム−ニオブ溶液。
【発明の詳細な説明】
【技術分野】
【０００１】
本発明は、リチウム二次電池電極材料の製造方法、リチウム二次電池の製造方法、およびリチウム−ニオブ溶液に関する。
【背景技術】
【０００２】
リチウムイオン電池は、エネルギー密度が高く、高電圧での動作が可能という特徴がある。そこで、小型軽量化を図りやすい二次電池として携帯電話等の情報機器に使用されている。また、近年、ハイブリッド自動車用等の大型動力用の二次電池としての需要も高まりつつある。
【０００３】
リチウムイオン電池では有機溶媒に塩を溶解させた非水溶媒電解質が、電解質として一般的に用いられている。ところが、当該非水溶媒電解質が可燃性のものであることから、リチウムイオン電池は安全性に対する問題を解決する必要がある。当該安全性を確保するために、例えば、リチウムイオン電池へ安全装置を組み込む等の対策が実施されている。また、より抜本的な解決法として、上述した電解質を不燃性の電解質とすること、すなわちリチウムイオン伝導性の固体電解質とする方法が提案されている。
【０００４】
一般的に電池の電極反応は、電極活物質と電解質との界面で生じる。ここで、当該電解質に液体電解質を用いた場合は、電極活物質を含有する電極を当該液体電解質に浸漬することで、当該液体電解質が活物質粒子間に浸透し反応界面が形成される。一方、当該電解質に固体電解質を用いた場合は、固体電解質にはこのような活物質粒子間への浸透機構がない為、あらかじめ電極活物質粒子を含む粉体と固体電解質の粉体とを混合する必要がある。この為、全固体リチウムイオン電池の正極は、通常、正極活物質の粉体と固体電解質との混合物となる。
【０００５】
ところが、全固体リチウムイオン電池においては、正極活物質と固体電解質との界面をリチウムイオンが移動する際に発生する抵抗（以下、「界面抵抗」と記載する場合がある。）が増大し易い。当該界面抵抗が増大した場合、全固体リチウムイオン電池において電池容量等の性能が低下することになる。
【０００６】
ここで、正極活物質であるコバルト酸リチウムの表面をニオブ酸リチウムによって被覆することにより界面抵抗を低減させ、全固体リチウムイオン電池の性能向上を図る提案が、以下の特許文献により開示されている。
特許文献１には、ニオブ酸のペルオキソ錯体（［Ｎｂ（Ｏ２）４］３−）または配位子にシュウ酸を有するニオブ酸錯体とリチウム化合物とを含有する水溶液と、リチウム−遷移金属酸化物粉体とを混合して混合物を得る工程と、当該混合物の水分を除去し、リチウム−遷移金属酸化物粉体表面に、ニオブ酸のペルオキソ錯体（［Ｎｂ（Ｏ２）４］３−）または配位子にシュウ酸を有するニオブ酸錯体とリチウム化合物とが被着した粉体を得る工程と、当該粉体を３００℃以上７００℃以下で熱処理する工程とを含むことを特徴とするリチウム−遷移金属酸化物粉体の製造方法が開示されている。
【０００７】
特許文献２には、ニオブのペルオキソ錯体およびリチウムを含有する溶液を噴霧し、且つ、これと並行して上記溶液を乾燥する噴霧乾燥工程と、当該噴霧乾燥工程の後に熱処理する熱処理工程とを有し、熱処理の温度が、１２３℃よりも高く、且つ、３５０℃未満である、活物質複合粉体の製造方法が開示されている。
【先行技術文献】
【特許文献】
【０００８】
【特許文献１】特開２０１２−０７４２４０号公報
【特許文献２】特開２０１５−０５６３０７号公報
【発明の概要】
【発明が解決しようとする課題】
【０００９】
本発明者らの調べにより、ニオブのペルオキソ錯体は、何らかの手当てを行わない場合、当該錯体を作製した後４〜５時間で沈殿物を生じさせることが明らかとなった。つまり、ニオブのペルオキソ錯体においては保存安定性に課題がある。仮に、沈殿物が生じたニオブのペルオキソ錯体を含有する溶液を使用してしまうと、正極活物質であるコバルト酸リチウムの表面をニオブ酸リチウムによって被覆する際の被覆量の低下、被覆量のばらつきが生じ、その結果、放電容量が低下するおそれがある。そのため、ニオブのペルオキソ錯体を作製した後、一定時間内に当該錯体を使用する必要性が生じ、そうなると生産効率の低下にもつながる。
【００１０】
そこで、本発明者らは、保存安定性を向上させたリチウム−ニオブ溶液を提供することを解決すべき課題として検討を進めた。
【００１１】
また別の課題として、リチウム二次電池電極およびその材料において放電容量の低下を抑制しかつ生産効率を向上させられる技術を提供することを解決すべき課題として検討を進めた。
【課題を解決するための手段】
【００１２】
上記の課題を解決すべく本発明者らが検討した結果、そもそもニオブのペルオキソ錯体を作製するのではなく、ニオブに係る微粒子（元素としてのニオブを含むもの、例えば酸化ニオブや水酸化ニオブ。以降同様の記載とする。）が所定のモード径となるように当該微粒子を作製しておき、これを含有するリチウム−ニオブ溶液を用いることにより、上記の課題が解決されるという知見が得られた。
【００１３】
本発明者らの検討により、上記の課題を解決するために見いだされた発明は以下の通りである。なお、以下において、リチウム二次電池電極としてリチウム二次電池正極を例示するが、リチウム二次電池正極活物質とは、リチウム二次電池正極材料を得るための原料のうちの一つである。このリチウム二次電池正極活物質の粒子に対し、リチウムおよびニオブを付着させ、さらには該粒子の表面にニオブ酸リチウム層を形成したものがリチウム二次電池正極材料である。
【００１４】
本発明の第１の発明は、ニオブ源となる粒子であって動的光散乱法によるモード径（最頻粒径）が５〜２００ｎｍである粒子Ａとリチウムイオンを含む水溶液を、リチウム二次電池用活物質に付着させ、前記リチウム二次電池活物質の粒子Ｂの表面にニオブ酸リチウム層を形成する工程とを有する、リチウム二次電池電極材料の製造方法である。
【００１５】
本発明の第２の発明は、リチウム塩が溶解した水溶液と、酸化ニオブおよび水酸化ニオブの少なくともいずれかにより構成される粒子であって動的光散乱法によるモード径（最頻粒径）が５〜２００ｎｍである粒子Ａと、リチウム二次電池正極活物質と、を混合してスラリーを得る工程１と、
前記スラリーに対して蒸発乾固法を適用することにより、前記リチウム二次電池正極活物質の粒子Ｂの表面にニオブおよびリチウムが付着した状態の粉体を回収する工程２と、
前記粉体を１５０〜７００℃で焼成し、前記リチウム二次電池正極活物質の粒子Ｂの表面にニオブ酸リチウム層を形成する工程３と、を有する、リチウム二次電池電極材料の製造方法である。
【００１６】
本発明の第３の発明は、リチウム塩が溶解した水溶液と、酸化ニオブおよび水酸化ニオブの少なくともいずれかにより構成される粒子であって動的光散乱法によるモード径（最頻粒径）が５〜２００ｎｍである粒子Ａと、を混合してスラリーを得る工程１と、
リチウム二次電池正極活物質に対して前記スラリーを噴霧して、前記リチウム二次電池正極活物質の粒子Ｂの表面にニオブおよびリチウムが付着した状態の粉体を回収する工程２と、
前記粉体を１５０〜７００℃で焼成し、前記リチウム二次電池正極活物質の粒子Ｂの表面にニオブ酸リチウム層を形成する工程３とを有する、リチウム二次電池電極材料の製造方法である。
【００１７】
本発明の第４の発明は、第２または第３に記載の発明であって、前記リチウム塩は水酸化リチウムである。
【００１８】
本発明の第５の発明は、第１〜第４のいずれかに記載の発明であって、前記粒子Ａは、水酸化ニオブにより構成される。
【００１９】
本発明の第６の発明は、第１〜第５のいずれかに記載の発明であって、前記工程３における、ニオブ酸リチウム層の膜厚を２〜１００ｎｍとする。
【００２０】
本発明の第７の発明は、正極と、負極と、前記正極および前記負極に接触する電解質と、を備えるリチウム二次電池を製造する方法であって、前記正極と前記負極とを作製する電極作製工程とを有し、前記正極は、第１〜第６のいずれかに記載のリチウム二次電池電極材料の製造方法によって得る、リチウム二次電池の製造方法である。
【００２１】
本発明の第８の発明は、リチウムとニオブとを含有するリチウム−ニオブ溶液であって、前記リチウム−ニオブ溶液中にて前記ニオブにより構成される粒子Ａの動的光散乱法によるモード径（最頻粒径）が５〜２００ｎｍである、リチウム−ニオブ溶液である。
【００２２】
本発明の第９の発明は、第８の発明に記載の発明であって、前記粒子Ａは、水酸化ニオブにより構成される。
【発明の効果】
【００２３】
本発明に従うリチウム−ニオブ溶液ならば、保存安定性を向上することができる。
【００２４】
また、本発明に従うリチウム二次電池電極およびその材料に関する技術ならば、放電容量の低下を抑制しかつ生産効率を向上させられる。
【図面の簡単な説明】
【００２５】
【図１】全固体リチウムイオン二次電池の組み立て方法を表す断面図を模式的に示したものである。
【発明を実施するための形態】
【００２６】
以下、本実施形態について、次の順序で説明を行う。
１．リチウム二次電池正極材料の製造方法
１−１．スラリー作製工程
１−２．付着工程
１−３．焼成工程 
１−４．その他
２．リチウム二次電池の製造方法
３．実施の形態による効果
４．変形例等
本明細書において「〜」は所定の値以上かつ所定の値以下のことを指す。
【００２７】
＜１．リチウム二次電池正極材料の製造方法＞
１−１．スラリー作製工程
本工程（工程１）においては、リチウム塩が溶解した水溶液と、酸化ニオブおよび水酸化ニオブの少なくともいずれかにより構成される微粒子であって動的光散乱法によるモード径（最頻粒径）が５〜２００ｎｍである微粒子（粒子Ａ。以降、微粒子と称する。）と、リチウム二次電池正極活物質（以降、単に正極活物質とも言う。）と、を混合してスラリーを得る。
【００２８】
以下、混合対象となるこれらの物質について詳述する。
【００２９】
（リチウム塩が溶解した水溶液）
本工程において使用する“リチウム塩が溶解した水溶液”におけるリチウム塩はリチウム源として機能するものである。リチウム源は、水溶液に溶解可能なものであって、リチウム二次電池正極活物質（後述）の粒子Ｂ（以降、粒子と称する。）に付着するものであれば特に限定は無く、公知のものを採用しても構わない。例えば、リチウム源として、水酸化リチウム（ＬｉＯＨ）、硝酸リチウム（ＬｉＮＯ３）、硫酸リチウム（Ｌｉ２ＳＯ４）、炭酸リチウム（Ｌｉ２ＣＯ３）等の無機リチウム塩が挙げられる。なお、リチウム源にはリチウム以外の不純物が少ない方が好ましいこと、そして水溶性であることを鑑みると、リチウム塩は水酸化リチウムであるのが好ましい。
【００３０】
（ニオブの微粒子）
本工程において使用する“酸化ニオブおよび水酸化ニオブの少なくともいずれかにより構成される微粒子”は、動的光散乱法によるモード径（最頻粒径）が５〜２００ｎｍであって、リチウム二次電池正極活物質（後述）の粒子に付着するものであれば、酸化ニオブにより構成される微粒子であっても、水酸化ニオブにより構成される微粒子であっても、両者が混在した微粒子であってもよい。ただ、本工程においては、一例として、スラリーを作製する際に湿式粉砕を行うが、その際の粉砕性の点では水酸化ニオブが好ましい。
【００３１】
上記の微粒子は、動的光散乱法によるモード径（最頻粒径）が５〜２００ｎｍであることにも大きな特徴がある（以降、単にモード径とも言う。）。ちなみに本明細書においてはモード径を５〜２００ｎｍというナノオーダーとなるように“酸化ニオブおよび水酸化ニオブの少なくともいずれかにより構成される粒子”のサイズを規定しているため、微粒子と称している。
【００３２】
モード径が５ｎｍ以上ならば、粉砕工程に要する時間を適度な長さにすることが可能となり、生産性を向上させることができ、さらにそれに伴って不純物量が増加するのを抑制することができる。また、２００ｎｍ以下ならば、正極活物質の粒子の表面をリチウムとニオブ（本実施形態においてはニオブ酸リチウム）で余すところなく覆うことが可能となる。
【００３３】
ニオブ酸リチウムは、ＬｉとＮｂの原子比が１：１の複合酸化物と定義され、代表的な組成式はＬｉＮｂＯ３であり、結晶構造としてはアモルファスの場合もあるが、結晶質の場合も取り得る。粒子表面のニオブ酸リチウム層のリチウムとニオブの原子比は、スラリー作製工程においてニオブ源とリチウム源の仕込み量をＬｉとＮｂの原子比が１：１にコントロールすることによって得られる。
【００３４】
なお、上記の微粒子を作製するための手法には特に限定は無い。例えば後述の実施例の項目に示すように、酸化ニオブに対して湿式粉砕を行っても構わないし、それ以外だと中和法により上記の微粒子を作製しても構わないし、市販のニオブコロイド液から上記の微粒子を作製しても構わない。また、上記の微粒子を作製する際に、例えば湿式粉砕を採用する場合、酸化ニオブや水酸化ニオブ（いわゆるニオブ源）単体に対して湿式粉砕を行っても構わない。実施例の項目においては、この方式で湿式粉砕を行っている。
【００３５】
なお、本実施形態においては、このようにして得た微粒子と、上記のリチウム塩が溶解した水溶液とを混合したものを“リチウム−ニオブ溶液”と称し、該溶液を得るまでの工程を“リチウム−ニオブ溶液の製造方法”とも称する。
【００３６】
なお、酸化ニオブおよび水酸化ニオブの少なくともいずれかにより構成される微粒子の動的光散乱法によるモード径（最頻粒径）はリチウム塩を溶解した水溶液を混合しても殆ど変らない。リチウムはイオンで溶解しているため、動的光散乱法では検出されない。動的光散乱法で検出されるのは酸化ニオブおよび水酸化ニオブの少なくともいずれかにより構成される微粒子である。
【００３７】
また、ニオブ源に先に述べたリチウム源を加えた状態で湿式粉砕を行っても構わないし、結局のところそのように湿式粉砕を行った後の溶液についても“リチウム−ニオブ溶液”であることに変わりはない。
【００３８】
ちなみに、ここで言うモード径は、本実施形態においてはニオブ源単体に対して湿式粉砕を行った後の水溶液を、市販の動的光散乱法による粒度測定装置（後述の実施例においては大塚電子製  ＦＰＡＲ−１０００、測定雰囲気温度２５℃）を用いて測定した際に得られる最頻粒径である。
【００３９】
（リチウム二次電池正極活物質（正極活物質））
本工程において使用する正極活物質は、リチウムイオン二次電池の正極活物質材料として使用可能な材料であれば、特に限定されない。そのような物質としては、二次電池用の正極活物質はコバルト酸リチウム（ＬｉＣｏＯ２）以外に、ニッケル酸リチウム（ＬｉＮｉＯ２）、マンガン酸リチウム（ＬｉＭｎＯ４）やこれら活物質の遷移金属の一部をＡｌやＴｉ、Ｃｒ、Ｆｅ、Ｚｒ、Ｙ、Ｗ、Ｔａ，Ｎｂで置換したもの（ＬｉＮｉ０．９５Ａｌ０．０５Ｏ２等）、更にこれら活物質を複合化させた活物質（ＬｉＮｉ１／３Ｃｏ１／３Ｍｎ１／３Ｏ２、ＬｉＮｉ０．５Ｃｏ０．２Ｍｎ０．３Ｏ２、ＬｉＮｉ０．８Ｃｏ０．１５Ａｌ０．０５Ｏ２、ＬｉＮｉ０．５Ｍｎ１．５Ｏ４等）などを挙げることができる。
【００４０】
つまり、本工程においては、上記のリチウム塩が溶解した水溶液と、上記の微粒子と、正極活物質とを混合してスラリーを得る。なお、スラリーを得る際に、後述の実施例１と同様の手法すなわちリチウム塩が溶解した水溶液と、上記の微粒子とを混合したいわゆるリチウム−ニオブ溶液を加熱した状態で、当該溶液に対して正極活物質を添加し、スラリーを得てもよい。ただ、このスラリー化の具体的な作業としては公知のものを使用しても構わず、単にこれらの物質を混合しても構わない。
【００４１】
１−２．付着工程
本工程（工程２）においては、上記のスラリー（水溶液）を正極活物質に付着させることができれば具体的な手法に限定は無い。なお、本実施形態においては、上記のスラリーに対して蒸発乾固法を適用することにより、正極活物質の粒子の表面にニオブおよびリチウムが付着した状態の粉体を回収する。具体的な手法としては後述の実施例の項目に記載の通りであるが、例えば、リチウム−ニオブ溶液を加熱した状態で、当該溶液に対して粉状の正極活物質を添加する。そして、水分を蒸発させることにより、粉体を作製し、これを回収する。この粉体を構成する粒子は、正極活物質の粒子の表面にニオブおよびリチウムが付着した状態となっている。
【００４２】
なお、上記のスラリーに対して蒸発乾固法を適用する代わりに、上記のスラリーに正極活物質を混合していないもの（後述の実施例１で言うところのＮｂ−Ｌｉ原料液）と正極活物質とを分けた状態で、転動コーティング法（いわゆる噴霧乾燥法）を適用しても構わない。こうすることにより、正極活物質の粉体の粒子に対してニオブおよびリチウムを付着させることが可能となる。正極活物質の粉体粒子にニオブおよびリチウムが付着しているかどうかは、一般的な表面分析手法（Ｘ線光電子分光法やオージェ電子分光法）で測定できる、より詳細には粒子断面の透過電子顕微鏡（特にＴＥＭ−ＥＥＬＳ，ＥＤＸなどを用いて）により測定できる。
【００４３】
１−３．焼成工程 
本工程（工程３）においては、上記のように回収した粉体を１５０〜７００℃で焼成し、正極活物質の粒子の表面にニオブ酸リチウム層を形成する。
【００４４】
焼成温度が１５０℃以上だと、ニオブ酸リチウム層におけるニオブ酸リチウムの結晶性を良好とすることが可能となる、すなわちニオブ酸リチウム層が二次電池における固体電解質との反応抑制層として好適に機能する。また、７００℃以下ならば、正極活物質と反応することを抑制でき、放電容量の低下を抑制可能となる。 
なお、焼成雰囲気については特に限定は無いが、酸素雰囲気または大気雰囲気が好ましい。この方が、窒素や水素雰囲気などの非酸化雰囲気よりも雰囲気制御が容易となるためである。
【００４５】
また、本工程において正極活物質の粒子の表面に形成されるニオブ酸リチウム層の膜厚であるが、２〜１００ｎｍとするのが好ましい。
ニオブ酸リチウム層の膜厚が２ｎｍ以上とすれば、ニオブ酸リチウム層が、二次電池における固体電解質との反応抑制層として働くため好ましい。また、１００ｎｍ以下だと、抵抗を適当な値に抑えることが可能となり、リチウムイオンの伝導度を向上させることが可能となる。
【００４６】
なお、膜厚の制御は、スラリーを構成する物質の濃度によって適宜調整可能である。本実施形態においては、正極活物質の量に対し、リチウム源およびニオブ源の量を調整することにより、膜厚の制御が可能となる。また、膜厚の算出方法については、後述の実施例１にて詳述する。
正極活物質の粉体粒子にニオブ酸リチウム層が形成しているかどうかは、一般的な表面分析手法（Ｘ線光電子分光法やオージェ電子分光法）で測定できる、より詳細には粒子断面の透過電子顕微鏡（特にＴＥＭ−ＥＥＬＳ，ＥＤＸなどを用いて）により測定できる。
【００４７】
１−４．その他
本実施形態においては上記の工程を経ることによりリチウム二次電池正極材料を製造することが可能となる。もちろん、上記に記載した工程以外の公知の工程や公知の添加物等を適宜採用しても構わない。
【００４８】
＜２．リチウム二次電池の製造方法＞
本実施形態は、リチウム二次電池の製造方法としても大きな技術的特徴がある。例えば、上記に示したリチウム二次電池正極材料の製造方法により正極を得た上で、負極を作製しておき（正極と負極とを作製する工程をまとめて電極作製工程とも称する。）、そして正極および上記負極に接触する電解質を得ておき、これらからリチウム二次電子を製造してもよい。なお、正極の製造手法は上記に示した通りであるし、それ以外のリチウム二次電子の具体的な製造手法としては公知のものを採用すればよい。
【００４９】
＜３．実施の形態による効果＞
本発明者らの鋭意検討により、ニオブのペルオキソ錯体は、何らかの手当てを行わない場合、当該錯体を作製した後４〜５時間で沈殿物を生じさせることが明らかとなったが、本実施形態においては、そもそもニオブのペルオキソ錯体を作製するのではなく、ニオブに係る微粒子が所定のモード径となるように当該微粒子を作製しておき、これを含有するリチウム−ニオブ溶液を用いる。
【００５０】
こうすることにより、そもそもニオブのペルオキソ錯体を採用していた際に生じた課題、すなわち、正極活物質であるコバルト酸リチウムの表面をニオブ酸リチウムによって被覆する際の被覆量の低下、被覆量のばらつきが生じ、その結果、放電容量が低下するおそれ等々を生じさせないことが可能となる。それに伴い、ニオブのペルオキソ錯体を作製した後、一定時間内に当該錯体を使用する必要性も生じなくなり、生産効率の低下を抑制できる。
【００５１】
その際に、ニオブに係る微粒子（ニオブ源）のモード径が５ｎｍ以上ならば、粉砕工程に要する時間を適度な長さにすることが可能となり、生産性を向上させることができ、さらにそれに伴って不純物量が増加するのを抑制することができる。また、モード径が２００ｎｍ以下ならば、正極活物質の粒子の表面をリチウムおよびニオブ（本実施形態においてはＬｉＮｂＯ３）で余すところなく覆うことが可能となる。
【００５２】
その結果、本実施形態に従うリチウム−ニオブ溶液ならば、保存安定性を向上させられる。
【００５３】
また、本実施形態に従うリチウム二次電池正極およびその材料に関する技術ならば、放電容量の低下を抑制しかつ生産効率を向上させられる。
【００５４】
また、副次的な効果として、従来技術のようなニオブのペルオキソ錯体を採用せずに済むため、ペルオキソ錯体溶液に添加されていた過酸化水素による影響を排することが可能となる。例えば、過酸化水素は保存環境によっては溶液中にて自己分解し、発熱や発泡が溶液中にて生じる。そうなると、従来技術のようなニオブのペルオキソ錯体溶液を工業的に生産または貯蔵する際に、ハンドリングや設備の腐食等の問題が生じ得る。ところが本実施形態によればニオブのペルオキソ錯体を採用せずに済むため、そのような問題をそもそも生じさせずに済む。
【００５５】
＜４．変形例等＞
以上、本発明の実施の形態について説明してきたが、本発明は、上述の実施の形態に何等限定されるものではなく、本発明の要旨を逸脱しない範囲内において種々に改変することができる。
【００５６】
例えば、本実施形態においては、工程１においてリチウム塩が溶解した水溶液を混合対象としたが、溶解前の単なるリチウム塩を混合対象としても構わない。その場合は、混合対象に溶液が加わることになる。また、リチウム塩が溶解したか否かを問わず“リチウム源を含有する溶液”を混合対象としても構わない。
【００５７】
また、本実施形態においては、酸化ニオブおよび水酸化ニオブの少なくともいずれかにより構成される微粒子を採用したが、一種類以上のその他のニオブ含有化合物の微粒子をニオブ源として採用しても構わない。
【００５８】
また、本実施形態に示した上記のスラリーを事前に用意しておけば、そのまま工程２を実施することも可能である。
【００５９】
また、工程２において、蒸発乾固法または転動コーティング法を採用したが、これ以外の方法を採用しても構わない。例えば、パンコーティング、流動コーティング等を採用しても構わない。
上記の各変形例を反映させた構成は以下の通りである。
『リチウム源と、ニオブ源となる粒子であって動的光散乱法によるモード径（最頻粒径）が５〜２００ｎｍである粒子と、リチウム二次電池活物質と、を混合したものから、上記リチウム二次電池活物質の粒子の表面にニオブおよびリチウムが付着した状態の粉体を回収する工程と、
上記粉体を焼成し、上記リチウム二次電池活物質の粒子の表面にニオブ酸リチウム層を形成する工程と、
を有する、リチウム二次電池電極材料の製造方法（またはその関連技術）。』
なお、上記に示したリチウム−ニオブ溶液から得られたリチウム二次電池正極材料においても上記に示した本発明の技術的特徴を備えている。また、リチウム二次電池においても同様であり、その構成を記載するならば以下のようになる。
『正極と、負極と、上記正極および上記負極に接触する電解質と、を備えるリチウム二次電池であって、上記正極は、上記リチウム二次電池正極材料から得られたものである、リチウム二次電池。』
【実施例】
【００６０】
以下、本発明に係る実施例および比較例について説明する。
【００６１】
（実施例１）
〔リチウム二次電池正極活物質の原料の作成〕
容量１リットルのガラス製ビーカーを用いた反応槽に、純水２００ｇと、硝酸アンモニウム９０ｇを入れ、５０℃、７００ｒｐｍで撹拌して硝酸アンモニウムを溶解させた。その一方で、原料液として、純水１２６ｇに硝酸コバルト六水和物３５５ｇを溶解させた液を用意した。
【００６２】
上記の反応槽中に上記原料液を１．３ｇ／ｍｉｎで添加した。その間、槽内のｐＨが１１になるように濃度４８％の苛性ソーダ水溶液を添加した。撹拌は、原料液添加中は７００ｒｐｍで継続し、槽内温度は５０℃をキープした。原料液を添加し終わると、そのまま３０分間、温度と撹拌をキープし、その後、３０℃まで冷却した。
【００６３】
反応槽内にて得られたスラリーを濾過、濾過物を水洗し、１２０℃で６時間乾燥させ、水酸化コバルト粉体を得た。この水酸化コバルト粉体と、水酸化リチウム一水和物を、Ｃｏ：Ｌｉモル比が１：１．０３となるように混合したのち、この混合物を大気雰囲気９００℃で２時間焼成し、平均粒子径５．１μｍ、ＢＥＴ比表面積０．２３ｍ２／ｇのコバルト酸リチウム（ＬｉＣｏＯ２）の粉体を得た。
【００６４】
なお、正極活物質の粒子における平均粒子径は、電界放出型走査電子顕微鏡（ＳＥＭ）（日立製作所製のＳ−４７００形）によって観測した粒子１００個のＨｅｙｗｏｏｄ径の平均値から算出した。また、ＢＥＴ比表面積は、ＢＥＴ比表面積測定装置（ユアサアイオニクス株式会社製の４ソーブＵＳ）を用いて、１０５℃で２０分脱気した後、ＢＥＴ１点法により求めた。以降、特記の無い限り、同様の手法にて平均粒子径およびＢＥＴ比表面積を求めたものとする。
【００６５】
〔Ｎｂ−Ｌｉ原料液の作製〕  
ニオブ酸（Ｎｂ２Ｏ５・６．１Ｈ２Ｏ（Ｎｂ２Ｏ５含有率７０．７％））０．２１ｇをφ０．１ｍｍジルコニアビーズを用いたビーズミル法で、Ｈ２Ｏ中で５時間（３００ｍｉｎ）粉砕して微粒子化したニオブ酸分散液を得た。なお、この分散液を動的光散乱法（大塚電子製  ＦＰＡＲ−１０００、測定雰囲気温度２５℃）にて粒度を測定すると微粒子のモード径（最頻粒径）は２０ｎｍであった。このニオブ酸分散液に水酸化リチウム・１水和物（ＬｉＯＨ・Ｈ２Ｏ）０．０４７ｇを入れ、リチウムと微粒子ニオブ酸を含有する分散液を得た。これをＮｂ−Ｌｉ原料液（先に述べたリチウム−ニオブ溶液）とした。
【００６６】
〔Ｎｂ−Ｌｉの活物質への被覆〕
作製直後の上記Ｎｂ−Ｌｉ原料液を９０℃に加熱し、ここへ上記コバルト酸リチウム粉体３０ｇを添加し、スターラーを用いて攪拌し、スラリーを得た（工程１）。
【００６７】
スラリーの加熱を続行し、目視にて水分がなくなったと判断されるまで、温度を９０℃で保持して水分を蒸発させ、粉体を得た。その後、当該粉体を大気中１４０℃で１時間加熱して乾燥し（蒸発乾固法）、乾燥粉体を得た（工程２）。
【００６８】
得られた乾燥粉体を、空気中４００℃で３時間焼成し、ニオブ酸リチウムで表面が被覆されたコバルト酸リチウム粉体を得た（工程３）。これを被覆活物質ａとした。
【００６９】
なお、被覆活物質ａとは別に、作製から２週間が経った前記Ｎｂ−Ｌｉ原料液を使用し、被覆活物質ａと同様の方法にてコバルト酸リチウムにニオブ酸リチウムを被覆してニオブ酸リチウム層を形成した。これを被覆活物質ｂとした。上記コバルト酸リチウム粉体のＢＥＴ比表面積は被覆活物質ａ、ｂともにＢＥＴ比表面積０．２３ｍ２／ｇであった。なお、ＢＥＴ比表面積は、ＢＥＴ比表面積測定装置（ユアサアイオニクス株式会社製の４ソーブＵＳ）を用いて、１０５℃で２０分脱気した後、ＢＥＴ１点法により求めた。
【００７０】
また、用いたリチウムおよびニオブ量から計算したニオブ酸リチウム層の膜厚の平均厚さは被覆活物質ａ、ｂともに５ｎｍであった。膜厚の計算は以下のように行った。
【００７１】
ニオブ酸（Ｎｂ２Ｏ５・６．１Ｈ２Ｏ（Ｎｂ２Ｏ５含有率７０．７％））は０．２１ｇでありＮｂは式中に２つ存在するのでＮｂは０．００１１ｍｏｌ存在する。水酸化リチウム・１水和物（ＬｉＯＨ・Ｈ２Ｏ）は０．０４７ｇなのでＬｉは０．００１１ｍｏｌ存在する。これらから作製されるニオブ酸リチウム（ＬｉＮｂＯ３）は０．００１１ｍｏｌとなり、工程１におけるスラリー中にはニオブ酸リチウムが０．１６５ｇ存在することになる。ニオブ酸リチウムの密度は４．６５ｇ／ｃｍ３であることから、ニオブ酸リチウム層の体積は３．５５５６×１０−８ｍ３となる。その一方、本実施例における正極活物質はＢＥＴ比表面積０．２３ｍ２／ｇのコバルト酸リチウム（ＬｉＣｏＯ２）３０ｇであることから、当該正極活物質の総表面積は６．９ｍ２である。その結果、ニオブ酸リチウム層の体積を正極活物質の総表面積で除せば膜厚が算出される。こうして得たニオブ酸リチウム層の膜厚を、本実施例においては平均膜厚と称している。本実施例におけるニオブ酸リチウム層の平均膜厚は５ｎｍであった。
【００７２】
〔全固体リチウムイオン二次電池の作製〕
［１］硫化物系固体電解質
Ｐ２Ｓ５（アルドリッチ社製）０．９２７ｇと、Ｌｉ２Ｓ（アルドリッチ社製）０．５７３ｇを、ジルコニアボールφ１０ｍｍとともに、遊星ボールミル（フリッチュ社製、Ｐ−７）にて、アルゴンガス雰囲気中３５０ｒｐｍで３５時間撹拌混合して、淡い黄色の硫化物系固体電解質の粉体を得た。
【００７３】
［２］負極
インジウム箔（φ８ｍｍ、厚さ０．１ｍｍ）にリチウム箔（φ６ｍｍ、厚さ０．１ｍｍ）を圧接し、インジウム中にリチウムを拡散させることにより負極を得た。
【００７４】
［３］正極合材
上記の工程１〜３により得られた正極活物質粉体６０ｍｇと、上記硫化物系固体電解質３９ｍｇ、導電剤（ケッチャンブラック、ライオンＥＪ３００Ｊ）１ｍｇを混合して得た混合物から７ｍｇを分取し、成形荷重１０ｋＮでプレス成形して、φ８ｍｍ×厚さ０．１ｍｍの成形体からなる正極合材を得た。
【００７５】
［４］電池の組み立て 
図１に、全固体リチウムイオン二次電池の組み立て方法を表す断面図を模式的に示す。内径φ１０ｍｍ、高さ１２ｍｍのポリエチレン製円筒１の内部に、ステンレス鋼からなる正極集電体２、上記正極合材３、および６０ｍｇの上記硫化物系固体電解質４を入れ、３６ｋＮの荷重を付与して加圧成形体を得た。この成形体の上に上記負極５、およびステンレス鋼からなる負極集電体６をセットして、２０ｋＮの荷重Ｐを付与して加圧成形し、３層構造のセルを有する全固体リチウムイオン二次電池を作製した。得られた電池の正極層、電解質層、および負極層の厚さは、それぞれ約１００μｍ、５００μｍおよび１００μｍである。正極側の電極面積は０．５ｃｍ２（φ８ｍｍ）である。なお、図１は、セルの直径に対し、厚さ（図の縦方向長さ）を極めて誇張して描いてある。
〔電池評価〕
作製した電池について、以下の放電容量Ａ、Ｂを調べ、変化率を求めた。
【００７６】
［１］放電容量Ａ
被覆活物質ａを使用して作製した全固体電池において、電流密度０．１ｍＡ／ｃｍ２で３．８Ｖまで定電流充電した後、電流密度が０．００１ｍＡ／ｃｍ２となるまで３．８Ｖで定電圧充電を行った。その後、３．８Ｖから２．０Ｖまで（Ｌｉ電位基準で４．４Ｖから２．６Ｖまで）０．１ｍＡ／ｃｍ２で放電を行い、放電容量の測定を行った。そして、正極活物質の単位質量あたりの放電容量を「放電容量Ａ」とした。
【００７７】
［２］放電容量Ｂ
被覆活物質ｂを使用して作製した全固体電池を放電容量Ａと同条件にて放電容量を測定した。そして単位質量あたりの放電容量を「放電容量Ｂ」とした。
【００７８】
［３］変化率  
下記（１）式により、変化率（％）を求めた。
【００７９】
変化率（％）＝（放電容量Ａ−放電容量Ｂ）／放電容量Ａ×１００  ・・・（１）
この変化率が小さいほど、Ｎｂ−Ｌｉ原料液の保存安定性が高いといえる。この変化率およびそのほかの諸々の条件および結果を示したものが以下の表１である。実施例１においては放電容量Ａが１３０ｍＡｈ、放電容量Ｂが１２８ｍＡｈ、変化率が２％であり良好な値を示した。
【００８０】
【表１】
2018067474.tif 000002
【００８１】
（実施例２〜４）
実施例２〜４においては、表１に示すように、〔Ｎｂ−Ｌｉ原料液の作製〕において、ニオブ酸（Ｎｂ２Ｏ５・６．１Ｈ２Ｏ（Ｎｂ２Ｏ５含有率７０．７％））の量と、水酸化リチウム・１水和物（ＬｉＯＨ・Ｈ２Ｏ）の量とを実施例１から変更し、それに伴い、工程３の後に形成されるニオブ酸リチウム層の平均膜厚も変更させた。それ以外は実施例１と同様とした。
【００８２】
実施例２においては、ニオブ酸（Ｎｂ２Ｏ５・６．１Ｈ２Ｏ（Ｎｂ２Ｏ５含有率７０．７％））の量を０．４２ｇとし、水酸化リチウム・１水和物（ＬｉＯＨ・Ｈ２Ｏ）の量を０．０９４ｇとした。ニオブ酸リチウム層の平均膜厚は１０ｎｍとした。実施例２においては放電容量Ａが１３２ｍＡｈ、放電容量Ｂが１３２ｍＡｈ、変化率が０％であり良好な値を示した。
【００８３】
実施例３においては、ニオブ酸（Ｎｂ２Ｏ５・６．１Ｈ２Ｏ（Ｎｂ２Ｏ５含有率７０．７％））の量を０．８４ｇとし、水酸化リチウム・１水和物（ＬｉＯＨ・Ｈ２Ｏ）の量を０．１８８ｇとした。ニオブ酸リチウム層の平均膜厚は２０ｎｍとした。実施例３においては放電容量Ａが１３１ｍＡｈ、放電容量Ｂが１３１ｍＡｈ、変化率が０％であり良好な値を示した。
【００８４】
実施例４においては、ニオブ酸（Ｎｂ２Ｏ５・６．１Ｈ２Ｏ（Ｎｂ２Ｏ５含有率７０．７％））の量を２．１ｇとし、水酸化リチウム・１水和物（ＬｉＯＨ・Ｈ２Ｏ）の量を０．４７ｇとした。ニオブ酸リチウム層の平均膜厚は５０ｎｍとした。実施例４においては放電容量Ａが１２５ｍＡｈ、放電容量Ｂが１２３ｍＡｈ、変化率が２％であり良好な値を示した。
【００８５】
（実施例５〜７）
実施例５〜７においては、実施例１とは異なり、〔Ｎｂ−Ｌｉの活物質への被覆〕において、正極活物質であるコバルト酸リチウム粉体を５００ｇとし、蒸発乾固法の代わりに転動コーティング法を適用すべく転動流動コーティング装置（ＭＰ−０１，パウレック社製）を採用した（表１中では“噴霧乾燥”と記載）。つまり、実施例１の工程１にて作製したスラリーに対して蒸発乾固法を適用する代わりに、上記のスラリーに正極活物質を混合していないもの（実施例１で言うところのＮｂ−Ｌｉ原料液）と正極活物質（コバルト酸リチウム粉体５００ｇ）とを分けた状態で、両者に対し転動コーティング法を適用した。
【００８６】
また、実施例２〜４と同様に、〔Ｎｂ−Ｌｉ原料液の作製〕において、ニオブ酸（Ｎｂ２Ｏ５・６．１Ｈ２Ｏ（Ｎｂ２Ｏ５含有率７０．７％））の量と、水酸化リチウム・１水和物（ＬｉＯＨ・Ｈ２Ｏ）の量とを実施例１から変更し、それに伴い、工程３の後に形成されるニオブ酸リチウム層の平均膜厚も変更させた。それ以外は実施例１と同様とした。
【００８７】
実施例５においては、ニオブ酸（Ｎｂ２Ｏ５・６．１Ｈ２Ｏ（Ｎｂ２Ｏ５含有率７０．７％））の量を３．５ｇとし、水酸化リチウム・１水和物（ＬｉＯＨ・Ｈ２Ｏ）の量を０．７８ｇとした。ニオブ酸リチウム層の平均膜厚は５ｎｍとした。実施例５においては放電容量Ａが１３０ｍＡｈ、放電容量Ｂが１２８ｍＡｈ、変化率が２％であり良好な値を示した。
【００８８】
実施例６においては、ニオブ酸（Ｎｂ２Ｏ５・６．１Ｈ２Ｏ（Ｎｂ２Ｏ５含有率７０．７％））の量を０．８４ｇとし、水酸化リチウム・１水和物（ＬｉＯＨ・Ｈ２Ｏ）の量を０．１８８ｇとした。ニオブ酸リチウム層の平均膜厚は１０ｎｍとした。実施例６においては放電容量Ａが１３２ｍＡｈ、放電容量Ｂが１３２ｍＡｈ、変化率が０％であり良好な値を示した。
【００８９】
実施例７においては、ニオブ酸（Ｎｂ２Ｏ５・６．１Ｈ２Ｏ（Ｎｂ２Ｏ５含有率７０．７％））の量を２．１ｇとし、水酸化リチウム・１水和物（ＬｉＯＨ・Ｈ２Ｏ）の量を０．４７ｇとした。ニオブ酸リチウム層の平均膜厚は２０ｎｍとした。実施例７においては放電容量Ａが１３１ｍＡｈ、放電容量Ｂが１３０ｍＡｈ、変化率が１％であり良好な値を示した。
【００９０】
（実施例８〜９）
実施例８〜９においては、〔Ｎｂ−Ｌｉの活物質への被覆〕の工程３における焼成温度を実施例１から変動させた。それ以外は実施例１と同様とした。
【００９１】
実施例８では、工程３における焼成温度を２００℃とした。実施例８においては放電容量Ａが１３２ｍＡｈ、放電容量Ｂが１３２ｍＡｈ、変化率が０％であり良好な値を示した。
【００９２】
実施例９では、工程３における焼成温度を５００℃とした。実施例９においては放電容量Ａが１２３ｍＡｈ、放電容量Ｂが１２２ｍＡｈ、変化率が１％であり良好な値を示した。
【００９３】
（実施例１０〜１１）
実施例１０〜１１においては、実施例１とは異なり、〔Ｎｂ−Ｌｉ原料液の作製〕でのニオブに係る微粒子として、的光散乱法にて測定される平均粒子径２０ｎｍの酸化ニオブゾル（多木化学製  商品名バイラールＮｂ−Ｇ６０００）を用いた。
【００９４】
実施例１０では、上記の酸化ニオブゾル４．８７ｇに対し、水酸化リチウム０．０９４ｇを溶解させ、Ｎｂ−Ｌｉ原料液を作成した。それ以外は実施例２と同様とした。
【００９５】
実施例１０においては放電容量Ａが１３２ｍＡｈ、放電容量Ｂが１３２ｍＡｈ、変化率が０％であり良好な値を示した。
【００９６】
実施例１１では、上記の酸化ニオブゾル２４．３８ｇに対し、水酸化リチウム０．４７ｇを溶解させ、Ｎｂ−Ｌｉ原料液を作成した。それ以外は実施例４と同様とした。
【００９７】
実施例１１においては放電容量Ａが１２４ｍＡｈ、放電容量Ｂが１２２ｍＡｈ、変化率が２％であり良好な値を示した。
【００９８】
（実施例１２〜１３）
実施例１２〜１３においては、実施例１における〔Ｎｂ−Ｌｉ原料液の作製〕でのニオブ酸（Ｎｂ２Ｏ５・６．１Ｈ２Ｏ（Ｎｂ２Ｏ５含有率７０．７％））の粉砕時間を１０時間（６００ｍｉｎ）とし、微粒子のモード径を１０ｎｍとした。
【００９９】
実施例１２では、上記の通り粉砕時間を１０時間、微粒子のモード径を１０ｎｍとした以外は実施例２と同様とした。
【０１００】
実施例１２においては放電容量Ａが１３０ｍＡｈ、放電容量Ｂが１３０ｍＡｈ、変化率が０％であり良好な値を示した。
【０１０１】
実施例１３では、上記の通り粉砕時間を１０時間、微粒子のモード径を１０ｎｍとした以外は実施例４と同様とした。
【０１０２】
実施例１３においては放電容量Ａが１２４ｍＡｈ、放電容量Ｂが１２１ｍＡｈ、変化率が２％であり良好な値を示した。
【０１０３】
（実施例１４〜１５）
実施例１４〜１５においては、実施例１では正極活物質がコバルト酸リチウム（ＬｉＣｏＯ２）であったのを、三元系正極材ＮＣＭ（ＬｉＮｉＣｏＭｎＯ２）（ＭＨＩ社製  ＢＥＴ比表面積０．２８４ｍ２／ｇ）を正極活物質とした。
【０１０４】
実施例１４では、上記の通り正極活物質としてＮＣＭを３０ｇ添加した以外は実施例２と同様とした。
【０１０５】
実施例１４においては放電容量Ａが１４５ｍＡｈ、放電容量Ｂが１４４ｍＡｈ、変化率が１％であり良好な値を示した。
【０１０６】
実施例１５では、上記の通り正極活物質としてＮＣＭを３０ｇ添加した以外は実施例４と同様とした。
【０１０７】
実施例１５においては放電容量Ａが１４０ｍＡｈ、放電容量Ｂが１３８ｍＡｈ、変化率が１％であり良好な値を示した。
【０１０８】
（実施例１６〜１７）
実施例１６〜１７においては、実施例１における〔Ｎｂ−Ｌｉ原料液の作製〕でのニオブ酸（Ｎｂ２Ｏ５・６．１Ｈ２Ｏ（Ｎｂ２Ｏ５含有率７０．７％））の粉砕時間を０．５時間（３０ｍｉｎ）とし、微粒子のモード径を１００ｎｍとした。
【０１０９】
実施例１６では、上記の通り粉砕時間を０．５時間、微粒子のモード径を１００ｎｍとした以外は実施例２と同様とした。
【０１１０】
実施例１６においては放電容量Ａが１２５ｍＡｈ、放電容量Ｂが１２３ｍＡｈ、変化率が２％であり良好な値を示した。
【０１１１】
実施例１７では、上記の通り粉砕時間を０．５時間、微粒子のモード径を１００ｎｍとした以外は実施例４と同様とした。
【０１１２】
実施例１７においては放電容量Ａが１１８ｍＡｈ、放電容量Ｂが１１５ｍＡｈ、変化率が３％であり良好な値を示した。
【０１１３】
（比較例１〜３）
比較例１〜３においては、各実施例とは異なり、ニオブ源としてニオブに係る微粒子を使用せず、その代わりにニオブのペルオキソ錯体を使用した。
【０１１４】
比較例１では、〔Ｎｂ−Ｌｉ錯体液の作製〕として、純水２０ｇに、濃度３０質量％の過酸化水素水１１．６ｇを添加した過酸化水素水溶液を準備した。当該過酸化水素水溶液へ、ニオブ酸（Ｎｂ２Ｏ５・６．１Ｈ２Ｏ（Ｎｂ２Ｏ５含有率７０．７％））０．４２ｇを添加した。当該ニオブ酸の添加後、更に、濃度２８質量％のアンモニア水１．９２ｇを添加し、十分に攪拌して透明溶液を得た。得られた透明溶液に水酸化リチウム・１水和物（ＬｉＯＨ・Ｈ２Ｏ）０．０９４ｇを入れ、リチウムとニオブ酸錯体とを含有する水溶液を得た。当該水溶液を、各実施例におけるＮｂ−Ｌｉ原料液の代わりとして使用したこと以外は、実施例２と同様とした。
【０１１５】
比較例１においては放電容量Ａが１３２ｍＡｈ、放電容量Ｂが１１０ｍＡｈ、変化率が１７％であり、保存安定性が良好ではなかった。
【０１１６】
比較例２では、〔Ｎｂ−Ｌｉ錯体液の作製〕として、純水４０ｇに、濃度３０質量％の過酸化水素水２３．２ｇを添加した過酸化水素水溶液を準備した。当該過酸化水素水溶液へ、ニオブ酸（Ｎｂ２Ｏ５・６．１Ｈ２Ｏ（Ｎｂ２Ｏ５含有率７０．７％））０．８４ｇを添加した。当該ニオブ酸の添加後、更に、濃度２８質量％のアンモニア水３．８４ｇを添加し、十分に攪拌して透明溶液を得た。得られた透明溶液に水酸化リチウム・１水和物（ＬｉＯＨ・Ｈ２Ｏ）０．１８８ｇを入れ、リチウムとニオブ酸錯体とを含有する水溶液を得た。当該水溶液を、各実施例におけるＮｂ−Ｌｉ原料液の代わりとして使用したこと以外は、実施例３と同様とした。
【０１１７】
比較例２においては放電容量Ａが１３０ｍＡｈ、放電容量Ｂが９０ｍＡｈ、変化率が３１％であり、保存安定性が良好ではなかった。
【０１１８】
比較例３では、〔Ｎｂ−Ｌｉ錯体液の作製〕として、純水３３３．３ｇに、濃度３０質量％の過酸化水素水１９３．３ｇを添加した過酸化水素水溶液を準備した。当該過酸化水素水溶液へ、ニオブ酸（Ｎｂ２Ｏ５・６．１Ｈ２Ｏ（Ｎｂ２Ｏ５含有率７０．７％））７．００ｇを添加した。当該ニオブ酸の添加後、更に、濃度２８質量％のアンモニア水３２．０ｇを添加し、十分に攪拌して透明溶液を得た。得られた透明溶液に水酸化リチウム・１水和物（ＬｉＯＨ・Ｈ２Ｏ）１．５６ｇを入れ、リチウムとニオブ酸錯体とを含有する水溶液を得た。当該水溶液を、各実施例におけるＮｂ−Ｌｉ原料液の代わりとして使用したこと以外は、実施例６（転動コーティング）と同様とした。
【０１１９】
比較例３においては放電容量Ａが１３２ｍＡｈ、放電容量Ｂが１０５ｍＡｈ、変化率が２０％であり、保存安定性が良好ではなかった。
【０１２０】
（まとめ）
以上の結果、上記の各実施例のＮｂ−Ｌｉ原料液すなわちリチウム−ニオブ溶液ならば、保存安定性を向上させられることが確認できた。
【０１２１】
また、上記の各実施例のリチウム二次電池正極およびその材料に関し、放電容量の低下を抑制しかつ生産効率を向上させられることが確認できた。
【符号の説明】
【０１２２】
１…ポリエチレン製円筒
２…正極集電体
３…正極合材
４…硫化物系固体電解質
５…負極
６…負極集電体
【図１】
2018067474.tif 000003